【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
医療用デバイスであって、以下の：
（１）当該デバイスの表面の少なくとも１部の上のＵＶ硬化シリコーンポリマーのコーティング；並びに
（２）以下の：
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；及び
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分（ジカルボン酸成分の総モル％は１００モル％であり、グリコール成分の総モル％は１００モル％である）
を含む少なくとも１種のポリエステルを含む少なくとも１種のポリエステル組成物
を含み、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．１〜１．２ｄＬ／ｇであり；且つ前記ポリエステルが８５〜２００℃のＴｇを有する前記医療用デバイス。
【請求項２】
以下の：
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
を含み、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇである、請求項１に記載の医療用デバイス。
【請求項３】
以下の：
（ｂ）ｉ）２，２，４，４−テトラメチル−１，３−シクロブタンジオール残基４０〜８０モル％；及び
ｉｉ）１，４−シクロヘキサンジメタノール残基２０〜６０モル％
を含むグリコール成分
を含み、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１２５〜２００℃のＴｇを有する、請求項１に記載の医療用デバイス。
【請求項４】
医療用デバイスであって、以下の：
（１）当該デバイスの表面の少なくとも１部の上のＵＶ硬化シリコーンポリマーのコーティング；並びに
（２）以下の：
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；及び
（ｂ）ｉ）２，２，４，４−テトラメチル−１，３−シクロブタンジオール残基１５〜７０モル％；及び
ｉｉ）１，４−シクロヘキサンジメタノール残基３０〜８５モル％
を含むグリコール成分（ジカルボン酸成分の総モル％は１００モル％であり、グリコール成分の総モル％は１００モル％である）
を含む少なくとも１種のポリエステルを含む少なくとも１種のポリエステル組成物
を含み、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５〜１．２ｄＬ／ｇである前記医療用デバイス。
【請求項５】
前記コーティングが、エポキシ官能性ポリシロキサン及びＵＶ硬化剤を含む、請求項１に記載のデバイス。
【請求項６】
前記コーティングにより定められるパターン形成された表面をさらに含む、請求項１に記載のデバイス。
【請求項７】
前記デバイスの表面の少なくとも１部がタンパク質抵抗性である、請求項１に記載のデバイス。
【請求項８】
前記ポリエステルが１１０〜２００℃のＴｇ、又は１１０〜１７０℃のＴｇ、又は１１０〜１６０℃のＴｇ、又は１１０〜１５０℃のＴｇ、又は１１０〜１３０℃のＴｇ、又は１２０〜１６０℃のＴｇ、又は１２０〜１５０℃のＴｇ、又は１３０〜１６０℃のＴｇ、又は１３０〜１５０℃のＴｇ、又は１３０〜１４５℃のＴｇ、又は１４０〜１５０℃のＴｇ、又は１３５〜１４５℃のＴｇを有する、請求項１に記載のデバイス。
【請求項９】
前記ポリエステルのグリコール成分が４０〜６４．９モル％の２，２，４，４−テトラメチル−１，３−シクロブタンジオール残基及び３５．１〜６０モル％の１，４−シクロヘキサンジメタノール残基を含む、又は４０〜５５モル％の２，２，４，４−テトラメチル−１，３−シクロブタンジオール残基及び４５〜６０モル％の１，４−シクロヘキサンジメタノール残基を含む、又は４５〜６０モル％の２，２，４，４−テトラメチル−１，３−シクロブタンジオール残基及び４０〜５５モル％の１，４−シクロヘキサンジメタノール残基を含む、又は４５〜５５モル％の２，２，４，４−テトラメチル−１，３−シクロブタンジオール残基及び４５〜５５モル％の１，４−シクロヘキサンジメタノール残基を含む、又は４５〜５５モル％の２，２，４，４−テトラメチル−１，３−シクロブタンジオール残基及び４０〜５５モル％未満の１，４−シクロヘキサンジメタノール残基を含む、又は４６〜５５モル％の２，２，４，４−テトラメチル−１，３−シクロブタンジオール残基及び４５〜５５モル％未満の１，４−シクロヘキサンジメタノール残基を含む、請求項１に記載のデバイス。
【請求項１０】
前記ジカルボン酸成分が８０〜１００モル％のテレフタル酸、そのエステル、又はその混合物を含む、又は９０〜１００モル％のテレフタル酸、そのエステル、又はその混合物を含む、又は９５〜１００モル％のテレフタル酸、そのエステル、又はその混合物を含む、請求項１に記載のデバイス。
【請求項１１】
前記ポリエステルが、１，３−プロパンジオール残基、１，４−ブタンジオール残基又はそれらの混合物を含む、又は１５モル％未満の、少なくとも１の修飾グリコールからの残基を含む、又は１５モル％未満のエチレングリコール残基を含む、請求項１に記載のデバイス。
【請求項１２】
前記ポリエステルが、純粋なシス形、純粋なトランス形、又はシス形とトランス形の混合物の形態にある２，２，４，４−テトラメチル−１，３−シクロブタンジオールを含む、又は前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物である、又は５５モル％より多いシス−２，２，４，４−テトラメチル−１，３−シクロブタンジオールと４５モル％未満のトランス−２，２，４，４−テトラメチル−１，３−シクロブタンジオールを含む混合物である、又は７０モル％より多いシス−２，２，４，４−テトラメチル−１，３−シクロブタンジオールと３０モル％未満のトランス−２，２，４，４−テトラメチル−１，３−シクロブタンジオールを含む混合物である、又は３０〜７０モル％のトランス−２，２，４，４−テトラメチル−１，３−シクロブタンジオールと３０〜７０モル％のシス−２，２，４，４−テトラメチル−１，３−シクロブタンジオールを含む混合物である、又は５０〜７０モル％のトランス−２，２，４，４−テトラメチル−１，３−シクロブタンジオールと３０〜５０モル％のシス−２，２，４，４−テトラメチル−１，３−シクロブタンジオールを含む混合物である、請求項１に記載のデバイス。
【請求項１３】
前記ポリエステル組成物が、ポリ（アミド）、ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル、及びポリ（エーテル−ケトン）から選ばれる少なくとも１種のポリマーを含む、請求項１に記載のデバイス。
【請求項１４】
前記ポリエステルが、前記ポリエステルのための分岐剤を含む、請求項１に記載のデバイス。
【請求項１５】
前記ポリエステルが線状である、請求項１に記載のデバイス。
【請求項１６】
前記ポリエステル組成物が少なくとも１種のポリカーボネートを含む、請求項１に記載のデバイス。
【請求項１７】
前記ポリエステルが、前記ポリカーボネートのための分岐剤を含む、請求項１に記載のデバイス。
【請求項１８】
前記ポリエステルが、ポリエステルの総重量に基づき、０．０１〜１０重量％の量の分岐剤を含む、又はポリエステルの総重量に基づき、０．０１〜５重量％の量の分岐剤を含む、請求項１に記載のデバイス。
【請求項１９】
前記ポリエステルの溶融粘度が、回転メルトレオメーター上で２９０℃において１ラジアン／秒で測定した場合に、３０，０００ポアズ未満である、又は回転メルトレオメーター上で２９０℃において１ラジアン／秒で測定した場合に、２０，０００ポアズ未満である、請求項１に記載のデバイス。
【請求項２０】
前記ポリエステルが１７０℃において５分より長い半結晶化時間を有する、又は１７０℃において１，０００分より長い半結晶化時間を有する、又は１７０℃において１０，０００分より長い半結晶化時間を有する、請求項１に記載のデバイス。
【請求項２１】
前記ポリエステル組成物が２３℃において１．２ｇ／ｍｌ未満の密度を有する、又は２３℃において１．１８ｇ／ｍｌ未満の密度を有する、請求項１に記載のデバイス。
【請求項２２】
前記ポリエステル組成物が少なくとも１種の熱安定剤又はその反応生成物を含む、請求項１に記載のデバイス。
【請求項２３】
ＡＳＴＭ  Ｄ−１９２５による前記ポリエステルの黄色度指数が５０未満である、請求項１に記載のデバイス。
【請求項２４】
前記ポリエステルのｂ＊値が０〜１０未満である、請求項１に記載のデバイス。
【請求項２５】
前記ポリエステルのＬ＊値が５０〜９０である、請求項１に記載のデバイス。
【請求項２６】
前記ポリエステルのｂ＊値が０〜１０未満であり、かつ、前記ポリエステルのＬ＊値が５０〜９０である、請求項１に記載のデバイス。
【請求項２７】
前記ポリエステルが、ＡＳＴＭ  Ｄ２５６に従って２３℃において厚さ１／８インチのバー中の１０ｍｉｌのノッチを用いて測定した場合に、少なくとも３ｆｔ−ｌｂｓ／ｉｎのノッチ付きアイゾッド衝撃強さを有する、又はＡＳＴＭ  Ｄ２５６に従って２３℃において厚さ１／８インチのバー中の１０ｍｉｌのノッチを用いて測定した場合に、少なくとも１０ｆｔ−ｌｂｓ／ｉｎのノッチ付きアイゾッド衝撃強さを有する、請求項１に記載のデバイス。
【請求項２８】
前記ポリエステルが錫化合物又はその反応生成物及び／又はその残渣を含む少なくとも１種の触媒の残基を含む、請求項１に記載のデバイス。
【請求項２９】
前記ポリエステルが少なくとも１の鎖延長剤を含む、請求項１に記載のデバイス。
【請求項３０】
前記ポリエステルが、着色料、染料、離型剤、燃焼遅延剤、可塑剤、核形成剤、ＵＶ安定剤、熱安定剤、及び／又はその反応性生物、増量剤、及び衝撃調節剤の内の少なくとも１種から選ばれる添加物を含む、請求項１に記載のデバイス。
【請求項３１】
請求項１に記載の医療用デバイスと生物学的液体又は系との間の相互作用を低減する方法であって、以下のステップ：
ＵＶ硬化性シリコーンポリマー組成物で当該デバイスの表面の少なくとも一部をコーティングし；そして
当該ＵＶ硬化性シリコーンポリマー組成物の少なくとも一部を紫外光に晒して、当該組成物を硬化させる、
を含む前記方法。
【請求項３２】
前記シリコーンポリマー組成物が、エポキシ官能性ポリシロキサン及びＵＶ硬化剤を含む、請求項３１に記載の方法。
【請求項３３】
前記デバイスの表面から未硬化のシリコーンポリマー組成物を除去して、比較的低いタンパク質結合の領域と比較的高いタンパク質結合の領域を含むパターン化された表面を形成するステップをさらに含む、請求項３２に記載の方法。
【請求項３４】
前記硬化時間が５秒以内である、請求項３３に記載の方法。